(57)【要約】優れた耐衝撃性、耐熱性及び透明性を有しつつ、偏光メガネや３Ｄ用液晶シャッターメガネを通して液晶パネルを観察した場合であっても、ポリカーボネート樹脂シートのレターデーションに起因した色ムラの発生を抑制できるＴＮ液晶表示装置の前面板を提供することを課題とする。  ポリカーボネート樹脂シートの遅相軸又は進相軸の方向が、ＴＮ液晶パネルの縦方向と平行であり、レターデーションが５０００ｎｍ以上であることを解決手段とする。
2012049977.tif 000002
【特許請求の範囲】
【請求項１】
ポリカーボネート樹脂シートを備え、バックライト光源が白色ＬＥＤであるＴＮ液晶表示装置の前面板であって、
前記ポリカーボネート樹脂シートの遅相軸又は進相軸の方向が、ＴＮ液晶パネルの縦方向と平行であり、レターデーションが５０００ｎｍ以上であることを特徴とするＴＮ液晶表示装置の前面板。
【請求項２】
前記ポリカーボネート樹脂シートを構成するポリカーボネート樹脂は、２，２−ビス（４−ヒドロキシフェニル）プロパンを主たる原料モノマーとし、その粘度平均分子量が２００００〜３００００の範囲であり、ガラス転移温度が１３０〜１６０℃の範囲である請求項１記載のＴＮ液晶表示装置の前面板。
【請求項３】
前記ポリカーボネート樹脂シートの厚みが、０．３〜２ｍｍの範囲である請求項１に記載のＴＮ液晶表示装置の前面板。
【請求項４】
前記ポリカーボネート樹脂シートの表面又は表裏面に、厚みが３０〜１００μｍの範囲であり、ＪＩＳ５６００−５−４に準拠して測定した積層状態における鉛筆硬度が少なくともＦ以上であり、前記ポリカーボネート樹脂との共押出成形によって得られる、硬質樹脂層をさらに備える請求項１記載のＴＮ液晶表示装置の前面板。
【請求項５】
前記硬質樹脂層は、（メタ）アクリル樹脂、少なくとも１種類の（メタ）アクリル酸エステルモノマーと少なくとも１種類の芳香族ビニルモノマーとを重合して得られる共重合体の芳香環を水素化して得られる樹脂（以下、核水添ＭＳ樹脂と記す）、又は、２，２−ビス（４−ヒドロキシ−３−メチルフェニル）プロパン若しくは２，２−ビス（４−ヒドロキシ−３−メチルフェニル）シクロヘキサンを主たる原料モノマーとした変性ポリカーボネート樹脂からなる請求項１記載のＴＮ液晶表示装置の前面板。
【請求項６】
前記（メタ）アクリル樹脂は、主たる原料モノマーがメタクリル酸メチルであり、ガラス転移温度が９５℃以上である請求項５記載のＴＮ液晶表示装置の前面板。
【請求項７】
前記核水添ＭＳ樹脂は、メタクリル酸メチルとスチレンとを重合して得られる共重合体の芳香環を水素化した樹脂で、その共重合比率が６０：４０〜９０：１０の範囲であり、芳香環の水素化率が７０％以上である請求項５記載のＴＮ液晶表示装置の前面板。
【請求項８】
前記変性ポリカーボネート樹脂は、２，２−ビス（４−ヒドロキシ−３−メチルフェニル）プロパンと２，２−ビス（４−ヒドロキシフェニル）プロパンとの共重合体であって、その共重合比率が５０：５０〜１００：０である請求項５記載のＴＮ液晶表示装置の前面板。
【請求項９】
前記変性ポリカーボネート樹脂は、２，２−ビス（４−ヒドロキシ−３−メチルフェニル）シクロヘキサンと２，２−ビス（４−ヒドロキシフェニル）プロパンとの共重合体であって、その共重合比率が５０：５０〜１００：０である請求項５記載のＴＮ液晶表示装置の前面板。
【請求項１０】
前記前面板の最表面又は最表裏面に、ハードコート皮膜がさらに形成されている請求項５記載のＴＮ液晶表示装置の前面板。
【請求項１１】
前記ハードコート皮膜は、紫外線硬化型のアクリル系樹脂組成物からなり、その厚さが１〜２０μｍの範囲であり、ＪＩＳ５６００−５−４に準拠して測定した積層状態における鉛筆硬度が３Ｈ以上である請求項１０記載のＴＮ液晶表示装置の前面板。
【発明の詳細な説明】
【技術分野】
【０００１】
本発明は、ＴＮ液晶表示装置の前面板、特に、優れた耐衝撃性、耐熱性及び透明性を有しつつ、偏光メガネや３Ｄ用液晶シャッターメガネを通して液晶表示装置を観察した場合であっても、ポリカーボネート樹脂シートのレターデーション及びそのムラに起因した、色付き及び色ムラの発生を抑制できるＴＮ液晶表示装置の前面板に関するものである。
【背景技術】
【０００２】
液晶パネル等の保護を目的として、該液晶表示装置の前面板が設けられている。従来の液晶ディスプレイの前面板に用いられる材料としては、ポリメタクリル酸メチル（ＰＭＭＡ）に代表される（メタ）アクリル樹脂が挙げられる。【０００３】
また近年、高い耐衝撃性、耐熱性、２次加工性、軽量性及び透明性などを有する点から、ポリカーボネート樹脂からなるシートを備えた前面板が用いられている。特に、ポリカーボネート樹脂シートの表層にアクリル樹脂を積層した多層シート上に、ハードコートを施した液晶表示装置の前面板は、従来のハードコート付きアクリル樹脂に匹敵する表面硬度及び耐擦傷性を有しつつ、ポリカーボネート樹脂の優れた耐衝撃性、耐熱性、加工性及び透明性を合わせ持つため、液晶ディスプレイ前面板として広く採用されている（例えば、特許文献１を参照。）。【０００４】
上記ポリカーボネート樹脂シートを備える液晶表示装置の前面板については、アクリル樹脂と共に溶融押出法によって形成されることが一般的である。
そして、溶融押出法によって形成されたポリカーボネート樹脂シートについては、樹脂温度、冷却ロール温度、引き取り速度等の影響によって、ポリカーボネート樹脂を構成する分子が配向する結果、レターデーションが生じることとなる。ここで、本発明における「レターデーション」とは、シート面内の遅相軸の主屈折率をｎｘ、進相軸の主屈折率をｎｙ、シートの厚みをｄとしたとき、（ｎｘ−ｎｙ）×ｄを、ｎｍ単位で表現したものをいう。
なお、アクリル樹脂については、延伸による配向複屈折の発現性が非常に小さいため、レターデーションはほぼ０と考えることができる。また、ハードコート層は架橋化反応によって３次元網目構造を有する無配向状態の樹脂硬化物であり、厚みも数ミクロン程度と薄いため、同様にレターデーションはほぼ０と考えることができる。【０００５】
そして、このようなレターデーションをもつポリカーボネート樹脂シートを、製造時の押出方向に縦横の辺を合わせてカットして、ＶＡモードやＩＰＳモードのようにテレビ画面の上下方向の偏光が出ている液晶表示装置の前面板として用いた場合、液晶表示装置前面の偏光板の透過軸とポリカーボネート樹脂シートの面内の進相軸又は遅相軸が平行になる構成となり、液晶表示装置からの偏光は、画面上下の方向を保ったまま前面板を通過することとなる。そのため、上下方向に透過軸を持つ偏光メガネや３Ｄ用ＴＮ液晶シャッターメガネで液晶ディスプレイに表示された映像を観察したとき、頭を傾けたりしない限り、通常通りの映像を確認できる。【０００６】
しかしながら、パソコンモニター等に広く使用されている、斜め４５°の偏光が出るＴＮ液晶表示装置の前面板として、上述したポリカーボネート樹脂シートを用いた場合、ＴＮ液晶パネル前面の偏光板の透過軸と、前面板のポリカーボネート樹脂シートの面内の進相軸又は遅相軸とが、４５°の角度を成す構成となるため、前記前面板のレターデーション、及び波長によって様々な楕円偏光に変換される。そのため、上下方向に透過軸を持つ偏光メガネや３Ｄ用ＴＮ液晶シャッターメガネで液晶ディスプレイに表示された映像を観察した際に、波長によって光の透過率が異なる結果、いわゆる平行ニコルから直交ニコルの干渉色が映像中に観察されるという問題があった。【０００７】
さらに、前記前面板のポリカーボネート樹脂シートのレターデーションに面内ムラがある場合には、それによってさらに視認性の悪い映像になるという問題があった。
【先行技術文献】
【特許文献】
【０００８】
【特許文献１】特開２００６−１０３１６９号公報
【発明の開示】
【発明が解決しようとする課題】
【０００９】
本発明の目的は、ポリカーボネート樹脂シートの適正化を図ることによって、優れた耐衝撃性、耐熱性及び透明性を有しつつ、偏光メガネや３Ｄ用液晶シャッターメガネを通して液晶パネルを観察した場合であっても、ポリカーボネート樹脂シートのレターデーション及びそのムラに起因した、色付き及び色ムラの発生を抑制できるＴＮ液晶表示装置の前面板を提供することにある。
【課題を解決するための手段】
【００１０】
本発明者らは、ポリカーボネート樹脂シートを備え、白色ＬＥＤ光源を用いたＴＮ液晶表示装置の前面板について、上記の課題を解決するため鋭意研究を行った結果、前記ポリカーボネート樹脂シートのレターデーションを５０００ｎｍ以上と大きくすることで、該レターデーションの色度図上における分布が白色に近い領域に位置し、且つ分布のバラツキが小さくなるため、色付き及び色ムラの発生を抑制できることを見出した。【００１１】
本発明は、このような知見に基づきなされたもので、その要旨は以下の通りである。
（１）ポリカーボネート樹脂シートを備え、バックライト光源が白色ＬＥＤであるＴＮ液晶表示装置の前面板であって、前記ポリカーボネート樹脂シートの遅相軸又は進相軸の方向が、ＴＮ液晶パネルの縦方向と平行であり、レターデーションが５０００ｎｍ以上であることを特徴とするＴＮ液晶表示装置の前面板。【００１２】
（２）前記ポリカーボネート樹脂シートを構成するポリカーボネート樹脂は、２，２−ビス（４−ヒドロキシフェニル）プロパンを主たる原料モノマーとし、その粘度平均分子量が２００００〜３００００の範囲であり、ガラス転移温度が１３０〜１６０℃の範囲である上記（１）に記載のＴＮ液晶表示装置の前面板。【００１３】
（３）前記ポリカーボネート樹脂シートの厚みが、０．３〜２ｍｍの範囲である上記（１）に記載のＴＮ液晶表示装置の前面板。【００１４】
（４）前記ポリカーボネート樹脂シートの表面又は表裏面に、厚みが３０〜１００μｍの範囲であり、ＪＩＳ５６００−５−４に準拠して測定した積層状態における鉛筆硬度が少なくともＦ以上であり、前記ポリカーボネート樹脂との共押出成形によって得られる、硬質樹脂層をさらに備える上記（１）に記載のＴＮ液晶表示装置の前面板。【００１５】
（５）前記硬質樹脂層は、アクリル樹脂、少なくとも１種類の（メタ）アクリル酸エステルモノマーと少なくとも１種類の芳香族ビニルモノマーとを重合して得られる共重合体の芳香環を水素化して得られる樹脂（核水添ＭＳ樹脂）、又は、２，２−ビス（４−ヒドロキシ−３−メチルフェニル）プロパン若しくは２，２−ビス（４−ヒドロキシ−３−メチルフェニル）シクロヘキサンを主たる原料モノマーとした変性ポリカーボネート樹脂からなる上記（１）に記載のＴＮ液晶表示装置の前面板。【００１６】
（６）前記アクリル樹脂は、主たる原料モノマーがメタクリル酸メチルであり、ガラス転移温度が９５℃以上である上記（５）に記載のＴＮ液晶表示装置の前面板。【００１７】
（７）前記核水添ＭＳ樹脂は、メタクリル酸メチルとスチレンとを重合して得られる共重合体の芳香環を水素化した樹脂で、その共重合比率が６０：４０〜９０：１０の範囲であり、芳香環の水素化率が７０％以上である上記（５）に記載のＴＮ液晶表示装置の前面板。【００１８】
（８）前記変性ポリカーボネート樹脂は、２，２−ビス（４−ヒドロキシ−３−メチルフェニル）プロパンと２，２−ビス（４−ヒドロキシフェニル）プロパンとの共重合体であって、その共重合比率が５０：５０〜１００：０である上記（５）に記載のＴＮ液晶表示装置の前面板。【００１９】
（９）前記変性ポリカーボネート樹脂は、２，２−ビス（４−ヒドロキシ−３−メチルフェニル）シクロヘキサンと２，２−ビス（４−ヒドロキシフェニル）プロパンとの共重合体であって、その共重合比率が５０：５０〜１００：０である上記（５）に記載のＴＮ液晶表示装置の前面板。【００２０】
（１０）前記前面板の最表面又は最表裏面上に、ハードコート皮膜が形成されている上記（５）に記載のＴＮ液晶表示装置の前面板。【００２１】
（１１）前記ハードコート皮膜は、紫外線硬化型のアクリル系樹脂組成物からなり、その厚さが１〜２０μｍの範囲であり、ＪＩＳ５６００−５−４に準拠して測定した積層状態における鉛筆硬度が３Ｈ以上である上記（１０）に記載のＴＮ液晶表示装置の前面板。
【発明の効果】
【００２２】
本発明のＴＮ液晶表示装置の前面板を用いることによって、優れた耐衝撃性、耐熱性及び透明性を発揮でき、さらに、偏光メガネや３Ｄ用液晶シャッターメガネを通して液晶パネルを観察した場合であっても、ポリカーボネート樹脂シートのレターデーション及びそのムラに起因した、色付き及び色ムラの発生を抑制できる。
【図面の簡単な説明】
【００２３】
【図１】本発明に従うＴＮ液晶表示装置の前面板の断面を模式的に示した図である。
【図２】３Ｄ用液晶シャッターメガネを通してＴＮ液晶パネルを観察したときの状態を説明するための図である。
【図３】ポリカーボネートのレターデーションの波長依存性Ｒｅ（λ）を、５９０ｎｍ（ナトリウムＤ線）のレターデーションで規格化したグラフである。
【図４】液晶モニター全面を白色表示させて、光スペクトルアナライザーで測定した光スペクトルＳ（λ）を示したグラフである。
【図５】各サンプルのレターデーションのムラについて色度図上での分布を示した図であり、（ａ）は従来のＴＮ液晶表示装置の前面板を用いた場合、（ｂ）は本発明にかかるＴＮ液晶表示装置の前面板を用いた場合である。
【図６】３Ｄ用ＴＮ液晶シャッターメガネを通して液晶画面の映像を観察したときの写真であり、（ａ）は実施例のＴＮ液晶表示装置の前面板であり、液晶バックライトの光源がＬＥＤである場合、（ｂ）は比較例１のＴＮ液晶表示装置の前面板であり、液晶バックライトの光源がＣＣＦＬである場合、（ｃ）は比較例２の液晶表示装置の前面板であり、液晶バックライトの光源がＬＥＤである場合、（ｄ）は比較例３の液晶表示装置の前面板であり、液晶バックライトの光源がＣＣＦＬである場合を示す。
【発明を実施するための形態】
【００２４】
本発明のＴＮ液晶表示装置の前面板は、図１に示すように、ポリカーボネート樹脂シート１０を備える。ここで、ポリカーボネート樹脂シートの表面とは、液晶ディスプレイに使用した場合のユーザー側の面のことをいい、裏面とは、液晶ディスプレイに使用した場合の液晶パネル側の面のことをいう。
【００２５】
そして、本発明によるＴＮ液晶表示装置の前面板は、前記ポリカーボネート樹脂シートの遅相軸又は進相軸の方向が、ＴＮ液晶パネルの縦方向と平行であり、レターデーションが５０００ｎｍ以上であることを特徴とする。
ここで、遅相軸とはシート面内の屈折率が最大になる軸であり、進相軸とは遅相軸と面内で直交する軸であり、シート面内の屈折率が最小になる軸である。また、前記液晶パネルの縦方向とは、液晶表示装置に使用した場合の縦方向のことをいう。
【００２６】
図２は、３Ｄ用液晶シャッターメガネ２００を通してＴＮ液晶パネル１００を観察したときの状態を示したものである。
従来のＴＮ液晶表示装置用の前面板１を用いた場合、液晶パネルの前面偏光板１００から斜め４５°の偏光がメガネ前側偏光板２１０をそのまま透過し、ツイストネマティック液晶層２２０で旋光し、偏光方向が９０°回転し（偏光透過軸が９０°回転し）、メガネ後側偏光板２３０の透過軸をそのまま透過する。そして、液晶パネル１００の前面に前面板を設け、ポリカーボネート樹脂シート１０の進相軸又は遅相軸を画面上下に合わせて配置する場合、上述したように、平行ニコルによる干渉色が生じる（面内のレターデーションムラに起因する色ムラも発生する）という問題があった。
【００２７】
そのため、本発明では、前記ポリカーボネート樹脂シート１０のレターデーションを５０００ｎｍ以上に設定することによって、該レターデーションの色度図上における分布が白色に近い領域に位置し、且つ分布のバラツキが小さくなる結果、ポリカーボネート樹脂シート１０のレターデーションに起因した平行ニコルによる干渉色及びその色ムラの発生を有効に抑制することができる。
【００２８】
ここで、前記液晶パネル１００の前面と、前記メガネ前側偏光板２１０が平行ニコルの関係にあり、その間に液晶表示装置前面板１を配置し、２つの偏光板の透過軸（方向は同じ）と、前記液晶表示装置前面板１のポリカーボネート樹脂シート１０の屈折率楕円体の進相軸または遅相軸が４５°で交差する配置である。その場合の透過率の波長依存性ＴＴ（λ）は、下式（１）で表現される。
ＴＴ（λ）＝ｃｏｓ＾２（π×Ｒｅ（λ）／λ）・・・（１）
ここで、ｃｏｓは余弦関数、πは円周率、λは波長、Ｒｅ（λ）はレターデーションの波長依存性を表している。
また、図３は、ポリカーボネートのレターデーションの波長依存性Ｒｅ（λ）を、５９０ｎｍ（ナトリウムＤ線）のレターデーションで規格化したグラフを示したものである。図中の数式は、コーシーの近似式となる。さらに、図４は液晶モニター全面を白色表示させて、光スペクトルアナライザーで測定した光スペクトルＳ（λ）を示す。なお、この際の液晶モニターで用いられている光源は、白色のＬＥＤであり、青色のＬＥＤ発光により、黄色と赤色が蛍光励起されて発光し、そのバランスによって白色になるシングルチップ方式のＬＥＤである。
そして、式１の平行ニコルでの透過率ＴＴ（λ）と、図３の光スペクトルＳ（λ）と、ＣＩＥ１９３１の等色関数（スペクトル刺激値）ｘ（λ）、ｙ（λ）及びｚ（λ）のそれぞれとの重なり積分を実施し、Ｘ、Ｙ及びＺを算出し、任意のレターデーションＲｅ（λ）の色度図上のｘ＝Ｘ／（Ｘ＋Ｙ＋Ｚ）とｙ＝Ｙ／（Ｘ＋Ｙ＋Ｚ）を算出した。なお、積分波長領域は、可視光領域の３８０〜７８０ｎｍに設定した。
【００２９】
そして、液晶表示装置前面板として用いたときの色ムラを計算するために、従来例の液晶表示装置前面板のサンプル及び本発明にかかる液晶表示装置の前面板のサンプルそれぞれについて、波長５９０ｎｍでのレターデーションのムラを分光エリプソメーターで測定し、色度図にプロットした。ここで、従来例のサンプルのレターデーション（Ｒｅ）は、２５２０〜２８００ｎｍ、レターデーションのムラ（ΔＲｅ）は、２８０ｎｍであり、本発明にかかるサンプルのレターデーションは５２５０〜６３００ｎｍ、レターデーションのムラ（ΔＲｅ）は、１０５０ｎｍであった。従来例のサンプルについての色度図上での分布を図５（ａ）、本発明にかかるサンプルについての色度図上での分布を図５（ｂ）に示す。
図５（ａ）から、従来例のサンプルについてのレターデーションのムラの分布（黒い点）には、色度のバラツキが見られ、製品として使用した際には色つきや色ムラが発生することがわかる。一方、図５（ｂ）から、本発明にかかるサンプルについてのレターデーションのムラの分布（黒い点）は、全て白色に近い領域に位置し且つ色度のばらつきが小さいことから、製品として使用した際にも色つきや色ムラの発生が抑えられることがわかる。この効果は、前記ポリカーボネート樹脂シート１０のレターデーションが５０００ｎｍ以上になったときに顕著に見られることから、レターデーションを５０００ｎｍ以上とすることが重要である。
【００３０】
本発明では、前記ＴＮ液晶表示装置の前面板１に光を照射する液晶バックライトの光源については、シングルチップ方式の白色ＬＥＤを用いる必要がある。他の光源、例えば広く用いられている冷陰極管（ＣＣＦＬ）のような特定波長でピークをもつようなスペクトル形状を有する光源では、前記ポリカーボネート樹脂シート１０のレターデーションが５０００ｎｍ以上ある場合でも、本発明の効果を十分に発揮できないからである。
【００３１】
以下に、本発明によるＴＮ液晶表示装置の前面板の各構成部材について説明する。
（ポリカーボネート樹脂シート）
本発明によるＴＮ液晶表示装置の前面板１は、図１に示すように、ポリカーボネート樹脂シート１０を備える。本ポリカーボネート樹脂シート１０は、図２に明示されていないが、その遅相軸Ｘ又は進相軸Ｙの方向を、ＴＮ液晶パネルの縦方向として１００と２１０の間で１００の前面に配置される。その他の構成要件（膜厚、材料、製造方法等）については特に限定はされない。
【００３２】
また、前記ポリカーボネート樹脂シート１０を構成するポリカーボネート樹脂は、芳香族ジヒドロキシ化合物とホスゲンとの重縮合反応（界面法）により得られるか、又は、上記の芳香族ジヒドロキシ化合物と炭酸ジエステルとのエステル交換反応（溶融法）により得られる分岐化構造の含有が可能な熱可塑性ポリカーボネート重合体であり、２，２−ビス（４−ヒドロキシフェニル）プロパンを主たる原料モノマーとすることが好ましい。なお、前記２，２−ビス（４−ヒドロキシフェニル）プロパンを主たる原料モノマーとするとは、該原料モノマーを、５０％以上含有することをいう。当該原料モノマーによるポリカーボネート重合体は熱安定性や透明性が高く、液晶表示装置前面板として非常に好適である。しかしながら、シート製造工程でレターデーションが発生し易く、またそのバラツキを制御するには細心の注意が必要である。さらに、光弾性が大きく、応力による光学歪も大きく問題であるが、本発明の高レターデーションとしたシートを用いることによりこれらの問題を解消できる。
【００３３】
また、前記ポリカーボネート樹脂は、その粘度平均分子量が２００００〜３００００の範囲であることが好ましい。当該範囲の粘度平均分子量が、ポリカーボネート樹脂シート１０を通常の押出成形によって形成するのに適しており、粘度平均分子量が３００００超えの場合、十分な加工性を得ることができないおそれがある。また、粘度平均分子量が２００００未満の場合は耐衝撃性などの物理特性が劣るので好ましくない。
【００３４】
さらに、前記ポリカーボネート樹脂は、そのガラス転移温度が１３０〜１６０℃の範囲であることが好ましい。ガラス転移温度が１３０℃未満であると、ポリカーボネート樹脂の高耐熱性という特色が薄れて、例えば、高温に晒される可能性の高い車載用途向け製品への展開が難しくなる。一方、ガラス転移温度が１６０℃を超えると、押出成形時の設定温度を高くしなければならなくなり、色相の悪化や異物発生等の問題が発生し易くなるためである。
【００３５】
さらにまた、前記ポリカーボネート樹脂には、一般に用いられる各種の添加剤を添加しても良く、添加剤としては、例えば、酸化防止剤、着色防止剤、紫外線吸収剤、難燃剤、離型剤、滑剤、帯電防止剤、染料などが挙げられる。
【００３６】
また、前記ポリカーボネート樹脂シート１０は、その厚みが０．３〜２ｍｍの範囲であることが好ましい。厚みが０．３ｍｍ未満の場合、前記ポリカーボネート樹脂シート１０が薄くなりすぎるため、特に曲げ強度等の機械物性が低下し、液晶を保護するための前面板としての機能を果たさなくなるおそれがあり、一方、厚みが２ｍｍを超えると、前記ポリカーボネート樹脂シート１０が厚くなりすぎるため、液晶パネルユニットも厚くなって、薄型表示装置としてのメリットが薄れるおそれがあるからである。
【００３７】
また、前記ポリカーボネート樹脂シート１０は、溶融押出法によって形成されることが一般的である。そして、溶融押出法によって形成されたポリカーボネート樹脂シートについては、樹脂温度、冷却ロール温度、引き取り速度等の影響によって、ポリカーボネート樹脂を構成する分子が配向性を有する（ポリカーボネート分子の延伸配向）結果、複屈折が起こり、レターデーションが発生する。
本発明では、面内のレターデーションの最小値を５０００ｎｍ以上とすることにより、レターデーションの面内ムラは問題とならない。
【００３８】
前記ポリカーボネート樹脂シート１０レターデーションを５０００ｎｍとするための製造方法としては、特に限定はされないが、例えば、前記引き取り速度を高くして、ポリカーボネート樹脂の流れ方向の延伸倍率を高めることによって、５０００ｎｍ以上の高レターデーションのポリカーボネート樹脂シート１０を得ることができる。
【００３９】
（硬質樹脂層）
本発明によるＴＮ液晶表示装置の前面板１は、図１に示すように、前記ポリカーボネート樹脂シート１０の表面又は表裏面（図２では表面のみ）に、硬質樹脂層２０を備えることが好ましい。ここで、硬質樹脂層２０とは、耐傷付き性や表面硬度の向上を目的として、前記ポリカーボネート樹脂シート１０と共に形成され、または前記ポリカーボネート樹脂シート１０上に形成された層のことである。硬質樹脂層２０を構成する材料については、所望の耐傷付き性や表面硬度を確保できるものであれば特に限定はされず、例えば、（メタ）アクリル樹脂を用いることができる。
【００４０】
また、前記硬質樹脂層２０は、所望の耐傷付き性や表面硬度を確保する点から、厚みが３０〜１００μｍの範囲であることが好ましい。厚みが３０μｍ未満の場合、十分な耐傷付き性や表面硬度を有することができないおそれがあり、一方、厚みが１００μｍを超えると、層が厚すぎるため、ＴＮ液晶表示装置の前面板１の耐衝撃性や加工性が低下するおそれがある。
【００４１】
さらに、前記硬質樹脂層２０は、所望の耐傷付き性や表面硬度を確保する点から、ＪＩＳ５６００−５−４に準拠して測定した積層状態における鉛筆硬度が少なくともＦ以上であることが好ましく、Ｈ以上である方がより好ましい。ポリカーボネート樹脂の鉛筆硬度は２Ｂ程度しかないため、そのままでは液晶前面保護板として好適でないが、鉛筆硬度がＦ以上となるように、硬質樹脂層２０をポリカーボネート樹脂シート１０の表面に設けることによって、その表面に傷が付き難くなり、前面保護板として最低限の性能を確保することが可能となる。さらに、前記硬質樹脂層２０を積層したシートの鉛筆硬度がＦ以上であれば、ハードコート実施後の積層状態における鉛筆硬度を３Ｈ程度まで高めることが可能であり、液晶前面保護板として、十分な性能を付与することができる。
【００４２】
また、前記硬質樹脂層２０は、熱ラミネーション法などによっても設けることが可能であるが、前記ポリカーボネート樹脂との共押出成形によって設けたものが好ましい。共押出成形に用いられる装置としては、例えば、ポリカーボネート樹脂を押し出すための一台のメイン押出機と、前記硬質樹脂層２０を構成する樹脂を押し出すためのサブ押出機とを備える多層成形機が挙げられる。通常、前記サブ押出機は前記メイン押出機より小型のものが採用される。前記メイン押出機の温度条件は、通常２３０〜２９０℃、好ましくは２４０〜２８０℃であり、前記サブ押出機の温度条件は前記硬質樹脂層の種類によって適宜決定されるが、メイン押出機の設定温度条件との差が小さい方が好ましいため、通常２２０〜２７０℃、好ましくは２３０〜２６０℃である。また、樹脂中の異物を除去するために押出機のＴダイより上流側にポリマーフィルターを設置することが好ましい。
【００４３】
２種の溶融樹脂を積層する方法としては、フィートブロック方式、マルチマニホールド方式などの公知の方法を用いることができる。この場合、フィードブロックで積層された溶融樹脂はＴダイなどのシート成形ダイに導かれ、シート状に成形された後、表面を鏡面処理された成形ロール（ポリッシングロール）に導かれ、２本の成形ロール間にてメルトバンク（樹脂溜り）を形成する。このシート状成形物は、成形ロール通過中に鏡面仕上げと冷却が行われ、積層体が形成される。また、マルチマニホールドダイの場合は、それぞれの溶融樹脂が当該ダイの内部でシート状に拡張された後に積層が行われるが、その後はフィードブロック方式と同様に、成形ロールにて鏡面仕上げおよび冷却が行われ、積層体が形成される。ダイの温度としては、通常２５０〜３１０℃、好ましくは２６０〜３００℃であり、成形ロール温度としては、通常９０〜１９０℃、好ましくは１００〜１８０℃である。ロール成形機は縦型ロール成形機又は、横型ロール成形機を適宜使用することができる。
【００４４】
また、前記硬質樹脂層は、所望の耐傷付き性や表面硬度を確保する点から、アクリル樹脂、少なくとも１種類の（メタ）アクリル酸エステルモノマーと少なくとも１種類の芳香族ビニルモノマーとを重合して得られる共重合体の芳香環を水素化して得られる樹脂（核水添ＭＳ樹脂）、又は、２，２−ビス（４−ヒドロキシ−３−メチルフェニル）プロパン若しくは２，２−ビス（４−ヒドロキシ−３−メチルフェニル）シクロヘキサンを主たる原料モノマーとした変性ポリカーボネート樹脂からなることが好ましい。
【００４５】
前記アクリル樹脂については、主たる原料モノマーがメタクリル酸メチルであり、ガラス転移温度が９５℃以上であることが好ましい。ガラス転移温度が９５℃未満である場合には、液晶前面板に求められる耐熱性の確保が難しくなることに加えて、表面硬度の低下が認められるようになるためである。なお、「主たる原料モノマーがメタクリル酸メチル」とは、メタクリル酸メチルが全原料モノマー中の５０％以上、好ましくは７０％以上を占めることをいう。メタクリル酸メチルを主たる原料モノマーとすることによって、ポリカーボネート樹脂シートとの共押出成形における密着性を確保することが可能となる。
【００４６】
前記核水添ＭＳ樹脂については、メタクリル酸メチルとスチレンとを重合して得られる共重合体の側鎖の芳香環を部分水素化した樹脂であり、その共重合比率が６０：４０〜９０：１０の範囲であり、芳香環の水素化率が７０％以上であることが好ましい。核水添ＭＳ樹脂を使用することによって、液晶前面板の反りの発生を低減する効果がある。メタクリル酸メチルとスチレンとの共重合比率が６０：４０未満の場合、ポリカーボネート樹脂との密着力が不足し、その界面にて剥離する可能性がある。一方、共重合比率が９０：１０を超える場合や、側鎖芳香環の水素化率が７０％未満の場合には、通常のメタクリル酸メチル樹脂やＭＳ樹脂（メタクリル酸メチルとスチレンとの共重合体）との性能差が小さくなり、敢えて使用するメリットが少なくなる。
【００４７】
前記変性ポリカーボネート樹脂については、２，２−ビス（４−ヒドロキシ−３−メチルフェニル）プロパンと２，２−ビス（４−ヒドロキシフェニル）プロパンとの共重合体であって、その共重合比率が５０：５０〜１００：０であることが好ましい。２，２−ビス（４−ヒドロキシ−３−メチルフェニル）プロパンと２，２−ビス（４−ヒドロキシフェニル）プロパンと共重合比率が５０：５０未満の場合、鉛筆硬度が低下して、液晶前面板とした時の耐擦傷性が悪化するおそれがある。
また、前記変性ポリカーボネート樹脂は、２，２−ビス（４−ヒドロキシ−３−メチルフェニル）シクロヘキサンと２，２−ビス（４−ヒドロキシフェニル）プロパンとの共重合体であってもよく、その共重合比率は５０：５０〜１００：０であることが好ましい。２，２−ビス（４−ヒドロキシ−３−メチルフェニル）シクロヘキサンと２，２−ビス（４−ヒドロキシフェニル）プロパンと共重合比率が５０：５０未満の場合、鉛筆硬度が低下して、液晶前面板とした時の耐擦傷性が悪化するおそれがある。
【００４８】
また、前記アクリル樹脂、前記核水添ＭＳ樹脂、または前記変性ポリカーボネート樹脂中には、耐候性を長期間保持する目的のために紫外線吸収剤を０．０１〜３．０重量％添加することが好ましい。また、共押出成形時に前記アクリル樹脂、前記核水添ＭＳ樹脂、または前記変性ポリカーボネート樹脂の熱劣化を防止するため、酸化防止剤と着色防止剤を添加することもできる。酸化防止剤は前記アクリル樹脂、前記核水添ＭＳ樹脂、または前記変性ポリカーボネート樹脂に対して０．０１〜３重量％添加するのが良い。着色防止剤は０．０１〜３重量％添加することができる。紫外線吸収剤、酸化防止剤及び着色防止剤の合計の添加量が０．１重量％未満の場合、十分な耐候性を示さない。また、これらの合計の添加量５％を超えて添加してもさらなる耐候性向上は期待できないばかりでなく、これら添加剤がブリードアウトを起こし、白化の原因になったり、密着性や衝撃強度の低下を招くこともある。
【００４９】
（ハードコート皮膜）
本発明によるＴＮ液晶表示装置の前面板１は、図１に示すように、その最表面又は最表裏面（図１では最表裏面のみ）に、ハードコート皮膜３０がさらに形成されることが好ましい。ここで、ハードコート皮膜３０とは、耐擦傷性の向上を目的として、主に前記硬質樹脂層２０上に形成される皮膜のことであり、例えば、熱硬化あるいは活性エネルギー線によって塗料を硬化させてなる皮膜等が用いられる。なお、前記ＴＮ液晶表示装置前面板の最表面とは、前記ＴＮ液晶表示装置前面板の最もユーザー側にある面のことをいい、最裏面とは、最も液晶パネルに近い側の面のことをいう。
【００５０】
活性エネルギー線を用いて硬化させる塗料の一例としては、１官能あるいは多官能のアクリレートモノマーあるいはオリゴマーなどの単独あるいは複数からなる樹脂組成物に、硬化触媒として光重合開始剤が加えられた樹脂組成物が挙げられる。また、熱硬化型樹脂塗料としてはポリオルガノシロキサン系、架橋型アクリル系などのものが挙げられる。この様な樹脂組成物は、アクリル樹脂用ハードコート剤或いはポリカーボネート樹脂用ハードコート剤として市販されているものもあり、ハードコート塗工設備との適正を加味し、適宜選択すれば良い。
その中でも、高い耐擦傷性を実現できる点と生産性の高さから、前記ハードコート皮膜３０は、紫外線硬化型のアクリル系樹脂組成物からなることが好ましい。
【００５１】
さらに、前記塗料中に、必要に応じて、有機溶剤の他、紫外線吸収剤、光安定剤、酸化防止剤などの各種安定剤やレベリング剤、消泡剤、増粘剤、帯電防止剤、防曇剤などの界面活性剤等を適宜添加することもできる。
【００５２】
また、前記ハードコート皮膜３０は、その厚さが１〜２０μｍの範囲であることが好ましい。厚さが１μｍ未満の場合、十分に耐擦傷性を発揮できないおそれがあり、一方、厚さが２０μｍを超えると、ＴＮ液晶表示装置の前面板１の２次加工性や耐衝撃性が大きく低下するおそれがあるためである。
【００５３】
さらに、前記ハードコート皮膜３０を施した液晶前面板の皮膜面は、所望の耐擦傷性を確保する点から、ＪＩＳ５６００−５−４に準拠して測定した積層状態における鉛筆硬度が少なくとも３Ｈ以上であることが好ましい。
【００５４】
（ＴＮ液晶表示装置の前面板）
本発明によるＴＮ液晶表示装置の前面板１は、上述の構成を備え、液晶シャッターメガネを装着して３Ｄ画像を視認するＴＮ液晶ディスプレイにも好適に用いられる。なお、前記ＴＮ液晶とは、ＴＷＩＳＴＥＤＮＥＭＡＴＩＣという表示方式を採用した液晶のことをいう。
【００５５】
（液晶ディスプレイ装置）
本発明によるＴＮ液晶表示装置の前面板１と、白色ＬＥＤ光源を用いた液晶バックライトとを備える液晶ディスプレイ装置を得ることができる。この液晶ディスプレイ装置は、ポリカーボネート樹脂シート１０のレターデーションに起因した平行ニコルによる干渉色及びその色ムラの発生を有効に抑制することができる。液晶パネル等のその他の構成については特に限定はなく、市販のものを採用することができる。
【実施例】
【００５６】
以下、実施例により本実施形態を更に詳細に説明するが、本実施形態はこれらの実施例に限定されるものではない。【００５７】
（実施例）
本発明にかかる実施例として、図１に示すように、ポリカーボネート樹脂シート１０（膜厚：０．９６ｍｍ）の片面に、硬質樹脂層２０（膜厚：６０μｍ）を有し、最外面に、ハードコート皮膜３０（膜厚：１０μｍ）が形成されたＴＮ液晶表示装置の前面板１を作製した。
なお、前記ポリカーボネート樹脂シート１０を構成するポリカーボネート樹脂は、２，２−ビス（４−ヒドロキシフェニル）プロパンのホモポリマーである三菱エンジニアリングプラスチックス株式会社販売のポリカーボネート樹脂、ユーピロンＥ−２０００Ｎである。また、前記硬質樹脂層２０を構成する樹脂は、クラレ株式会社製メタクリル酸メチル樹脂パラペットＨＲ−１０００Ｌであり、ＪＩＳ５６００−５−４に準拠して測定した積層状態における鉛筆硬度が２Ｈであった。さらに、前記ハードコート皮膜３０を構成する樹脂組成物は、ダイセルサイテック株式会社製ＥＢ−２２０：６官能ウレタンアクリレートオリゴマーが９０部、大阪有機化学工業株式会社製＃２６０：１，９−ノナンジオールジアクリレートが１０部、及びチバ・スペシャリティケミカルズ株式会社製１−１８４：１−ヒドロキシ−シクロヘキシルフェニルケトンが３部からなる紫外線硬化型のアクリル系樹脂組成物であり、ＪＩＳ５６００−５−４に準拠して測定した積層状態における鉛筆硬度が３Ｈであった。
また、前記ポリカーボネート樹脂シート１０のレターデーションは、５２５０〜６３００ｎｍである。さらに、バックライトの光源としては、シングルチップ方式の白色ＬＥＤ光源を用いた。【００５８】
（比較例１）
前記ポリカーボネート樹脂シート１０のレターデーションが２５２０〜２８００ｎｍの範囲であること、及び、液晶バックライトの光源として、ＣＣＦＬ光源を用いたこと以外は、実施例と同様の条件によって、比較例１のＴＮ液晶表示装置の前面板を作製した。【００５９】
（比較例２）
前記ポリカーボネート樹脂シート１０のレターデーションが２５２０〜２８００ｎｍの範囲であること以外は、実施例と同様の条件によって、比較例２のＴＮ液晶表示装置の前面板を作製した。【００６０】
（比較例３）
液晶バックライトの光源として、ＣＣＦＬ光源を用いたこと以外は、実施例と同様の条件によって、比較例３のＴＮ液晶表示装置の前面板を作製した。【００６１】
＜評価＞
実施例及び比較例で作製したＴＮ液晶表示装置の前面板について、以下の評価を行った。
実際のＴＮ液晶パネルに装着した後、液晶ディスプレイ装置（ＮＶＩＤＩＡ社製の３Ｄディスプレイ）に組み込んだ。そして、３Ｄ用ＴＮ液晶シャッターメガネ（ＧＥＦＯＲＣＥ  ３Ｄ  ＶＩＳＩＯＮ  Ｍｏｄｅｌ：Ｐ７０１）を装着した状態で、液晶ディスプレイに表示された映像の観察を行った。
３Ｄ用ＴＮ液晶シャッターメガネを通して液晶画面の映像を観察した結果について、図６に示す。図６（ａ）が実施例のＴＮ液晶表示装置の前面板及び液晶バックライトの光源にＬＥＤを用いた状態、図６（ｂ）が比較例１のＴＮ液晶表示装置の前面板及び液晶バックライトの光源にＣＣＦＬを用いた状態、図６（ｃ）が比較例２のＴＮ液晶表示装置の前面板及び液晶バックライトの光源にＬＥＤを用いた状態、図６（ｄ）が比較例３のＴＮ液晶表示装置の前面板及び液晶バックライトの光源にＣＣＦＬを用いた状態である。【００６２】
図６（ａ）〜（ｄ）からわかるように、実施例のＴＮ液晶表示装置の前面板を用いたときの映像（図６（ａ））は、比較例１〜３のＴＮ液晶表示装置の前面板を用いたときの映像（図６（ｂ）〜（ｄ））に比べて、大幅に色付き及び色ムラの発生が改善されていることがわかった。また、実施例及び比較例１〜３は、製造時の引き取り速度以外は同様の条件によって作製されており、実施例にかかるＴＮ液晶表示装置の前面板については、耐衝撃性、耐熱性及び透明性についても、従来のものと同様に良好であることがわかる。
【産業上の利用可能性】
【００６３】
本発明によれば、優れた耐衝撃性、耐熱性及び透明性を有しつつ、偏光メガネや３Ｄ用液晶シャッターメガネを通して液晶パネルを観察した場合であっても、ポリカーボネート樹脂シートのレターデーション及びそのムラに起因した、色付き及び色ムラを抑制できるＴＮ液晶表示装置の前面板の提供が可能となる。
【符号の説明】
【００６４】
１      ＴＮ液晶表示装置の前面板
１０    ポリカーボネート樹脂シート
２０    硬質樹脂層
３０    ハードコート皮膜
１００  ＴＮ液晶パネル
２００  ３Ｄ用液晶シャッターメガネ
２１０  メガネ前側偏光板
２２０  ツイストネマッティック液晶層
２３０  メガネ後側偏光板
Ｘ      遅相軸の方向
Ｙ      進相軸の方向
【図１】
2012049977.tif 000003
【図２】
2012049977.tif 000004
【図３】
2012049977.tif 000005
【図４】
2012049977.tif 000006
【図５】
2012049977.tif 000007
【図６】
2012049977.tif 000008
【国際調査報告】
2012049977.tif 000009
2012049977.tif 000010